FR 2650584 A1 19910208 FR 8910420 A 19890802 Procédé de fabrication d'une fibre optique à gaine dopée. La présente invention concerne les-fibres optiques. Les fibres optiques connues présentant les pertes de lumière les plus faibles sont celles dites "à coeur de silice". Leur coeur est constitué de silice non dopée ou peu dopée. Leur gaine optique est constituée de silice dopée au fluor à une'concentration provoquant un abaissement d'indice de réfraction allant de 4.10-3 à 6.10o3 environ. Ces fibres sont réalisées par tirage à chaud à partir de préformes. Ces dernières sont fabriquées en effectuant des dép8ts chimiques en phase vapeur à l'intérieur- de tubes substrats selon les procédés connus dits CVD, MCVD, PCVD, PMCVD, SPCVD, etc..., puis en soumettant les préformes tubulaires ainsi obtenues à des opérations de rétreint. - Les fibres qui en sont issues comportent: - un coeur d'indice haut (c'està-dire d'indice de réfraction relativement haut, cet indice étant-en général sensiblement celui de la silice pure), - - une gaine d'indice bas (c'est-à-dire d'indice de réfraction abaissé par dopage de-la silice, en générai par du fluor), - - et une couche externe d'indice haut (c'est-à-dire d'indice de réfraction voisin de celui du coeur). La présence d'une teile couche externe provoque une fuite de la lumière qui se propage selon le mode guidé par la fibre, c'est-à-dire une perte de la lumière utile. Pour éviter cette perte, deux remèdes ont été proposés. L'un est d'augmenter le rapport de l'épaisseur de la gaine optique au rayon du coeur. Mais il augmente le coût de fabrication de la préforme. L'autre remède proposé est d'assurer le confinement iaximal pour une longueur d'onde de coupure aussi grande que possible. Mais il augmente la dispersion temporelle et réduit la fenêtre de transmission de la fibre, c'est-à-dire l'intervalle de longueurs d'ondes lumineuses dans laquelle elle permet une transmission efficace. La présente invention a notamment pour-but d'utiliser un - 2 - remède différent pour éviter la perte de lumière mentionnée ci- dessus. Et elle a pour objet un procédé de fabrication d'une fibre optique à gaine dopée, ce procédé comportant les opérations suivantes pour former une fibre finale: - fabrication d'un tube substrat à base de silice, ce tube substrat présentant une surface intérieure et une surface extérieure, et comportant, au moins sur sadite surface intérieure, une couche substrat tubulaire constituée d'une silice de substrat qui est dopée par un matériau de dopage pour abaisser son indice de réfraction de manière à éviter des pertes de lumière dans ladite fibre finale, - dépôt d'une couche de gaine tubulaire sur la surface intérieure dudit tube substrat, cette couche de gaine étant constituée d'une silice de gaine qui est dopée par un matériau de dopage qui abaisse son indice de réfraction pour que cette couche de gaine donne ultérieu- rement naissance à une gaine optique de ladite fibre finale, ce matériau de dopage abaissant en même temps la température de ramollis- sement de la silice, cette opération de dép6t étant effectuée à. une température approchant la température de ramollissement de cette couche, - dépôt d'une couche de coeur tubulaire sur ladite couche de gaine tubulaire pour former une préforme tubulaire, cette couche de coeur étant constituée d'une silice de coeur non dopée ou moins dopée que ladite silice de gaine de manière à donner ultérieurement naissance à un coeur de ladite fibre finale, - rétreint à chaud de cette préforme tubulaire pour former une préforme rétreinte pleine comportant une couche substrat rétreinte, une couche de gaine rétreinte et un coeur de préforme issus desdites couches substrat tubulaire, de gaine tubulaire et de coeur tubulaire, respectivement, - et étirage à chaud de cette préforme rétreinte pour former ladite fibre finale, - ce procédé étant caractérisé par le fait qu'au moins ladite couche substrat rétreinte est revêtue d'une couche supplémentaire de préforme constituée d'une silice supplémentaire non dopée ou dopée différemment - 3 - que ladite silice de substrat de manière à présenter une température de ramollissement plus élevée que celle de cette couche substrat De préférence le tube substrat est un tube composite comportant en outre une couche de maintien entourant ladite couche substrat et constituée de ladite silice supplémentaire pour donner ultérieure- ment naissance à ladite couche supplémentaire de préforme.. La présente invention sera mieux comprise grâce à la description qui va être donnée ci-après avec l'aide des figures ci-jointes. Il doit être compris que-les éléments décrits et représentés le sont à titre d'exemple non Iimitatif, même lorsqu'il est précisé que certaines dispositions représentées sont préférées dans le cadre de cette invention. Lorsqu'un même élément est représenté sur plusieurs figures il y est désigné par le même signe de référence. La figure 1 représente une vue en coupe transversale d'un tube substrat fabriqué dans une première étape d'un procédé, selon la présente invention. La figure 2 représente une vue en coupe transversale d'une préforme tubulaire réalisée par ce procédé à partir de ce tube. La figure 3 représente une vue en coupe transversale d'une préforme rétreinte issue de cette préforme tubulaire. Elle représente en même temps, à échelle agrandie, une vue en coupe transversale d'une fibre réalisée à partir de cette préforme rétreinte. La figure 4 représente un diagramme de variation de l'indice de réfraction, représenté en ordonnées, dans cette fibre, en fonction de la distance représentée en abscisses, à l'axe de cette fibre. Le tube sustrat 2 est représenté sur la figure 1. Il présente deux surfaces, l'une interne 4 formée par la couche-substrat 16, l'autre externe 6 formée par la couche de maintien 18. Lesdites couches de gaines et de coeur de la préforme 7 sont représentées en 8 et 10 sur la figure 2. Le coeur et la gaine optique de la fibre optique finale 11 sont représentés en 12 et 14 sur les figures 3 et 4 et l'axe de cet fibre en A. On va maintenant indiquer diverses dispositions qui sont préférées selon la présente invention et qui sont mises en oeuvre -4- dans le procédé donné en exemple: - Le dopage de la silice de ladite couche substrat (16) entraîne un abaissement d'indice de réfraction, par rapport à l'indice de réfraction de la silice pure, égal à au moins 80 % de labaissement d'indice de réfraction de la silice de ladite couche de gaine (8). - Ledit matériau de dopage dans ladite couche de gaine (8) est le fluor, et le fluor ou l'oxyde de beryllium dans ladite couche substrat (16), lesdites couches de coeur (10) et de maintien (18) étant constituées de silice sensiblement pure ou dopée à lioxyde de beryllium Be203. - L'épaisseur de ladite couche substrat (16) est comprise entre la moitié. et cent vingt cinq fois celle de ladite-couche de gaine (8), de préférence entre une et trois fois. - L'épaisseur de ladite couche de maintien (18) est comprise entre 10 % et 1000 % de celle de ladite couche substrat (16), de préférence entre 50 et 200 %. La fibre 11 obtenue-par ce procédé est représentée sur la figure 3. Elle comporte, comme des fibres connues: - un coeur (12) issu de ladite couche de coeur (10) et présentant un indice de réfraction haut, - une gaine optique (14) issue de ladite couche de gaine (8) et présentant un indice de réfraction bas, - et une couche d'enrobage (20) issue de ladite couche substrat (16). Elle comporte en outre, selon une disposition préférée résultant de ce procédé, une couche supplémentaire.(22) issue de la couche de maintien (18) et présentant un indice haut alors que la couche d'enrobage présente un indice bas voisin de celui de la gaine (14). La figure 3 représente également la préforme rétreinte 11A avec la couche supplémentaire 22A, la couche substrat rétreinte 20A, la couche de gaine retreinte 14A et le coeur de préforme 12A. L'utilisation de 'la couche de maintien 23 permet d'éviter des difficultés qui résulteraient autrement du fait que la température de ramollissement de la couche substrat 16 est inférieure d'envi- ron 1000 C à celle de la silice non dopée, à savoir: a) des difficultés de fabrication de la préforme telles que des déformations au cours des opérations de dépôt des couches de gaine et de coeur, b) l'apparition de contraintes d'extension dans le coeur de la fibre finale. Les épaisseurs et les concentrations massiques en fluor peuvent être approximativement les suivantes: - couche de maintien: i mm et O % couche substrat: 1 mm et 1% - couche de gaine: 1 mm et 1 % - couche de coeur: 40 micromètres et moins de 0,1 %. Le tube substrat composite 2 peut être réalisé par chemisage interne d'un tube primaire de silice non fluorée pour un tube secon- daire fluoré, selon les techniques habituellement utilisées dans l'industrie verrière, avec l'.aide d'une surpression ou d'une dépres- sion. On peut aussi partir d'un tube primaire constitué de silice fluorée et manchonner extérieurement'ce tube primaire avec un tube de silice non fluorée. - S'il s'agit d'éviter seulement la mise en extension du coeur de la fibre finale, le tube 'substrat peut être constitué seulement de la couche substrat et une couche supplémentaire de silice pure peut être apportée seulement autour d'une préforme rétreinte pour constituer une préforme rétreinte revêtue semblable à la préforme 11A. -6 REVENDICATIONS: 1/ Procédé de fabrication d'une fibre optique à gaine dopée, ce procédé comportant les opérations suivantes pour former une fibre finale: fabrication d'un tube substrat (2) à base de silice, ce tube substrat présentant une surface intérieure (4) et une surface exté- rieure (6), et comportant, au moins sur sadite surface intérieure (4), une couche substrat (16) tubulaire constituée d!une silice de substrat qui est dopée par un matériau de dopage pour abaisser son indice de réfraction de manière à éviter des pertes de lumière dans ladite fibre finale (11), dépôt d'une couche de gaine tubulaire (8) sur la surface intérieure dudit tube substrat, cette couche de gaine étant constituée d'une silice de gaine qui est dopée par un matériau de dopage qui abaisse son indice de réfraction pour que cette couche de gaine donne ulté- rieurement naissance à une gaine optique (14) de ladite fibre finale, ce matériau de dopage abaissant en même temps la température de ramollissement de la silice, cette opération de dépôt étant effectuée à une température approchant la température de ramollissement de cette couche, - dépôt d'une couche de coeur tubulaire (10) sur ladite couche de gaine tubulaire pour former une préforme tubulaire (7), cette couche de coeur étant constituée d'une silice de coeur non dopée ou moins dopée que ladite silice de gaine de manière à donner ulté- rieurement naissance à un coeur (12) de ladite fibre finale, - rétreint à chaud de cette préforme tubulaire pour former une préforme rétreinte pleine (11A) comportant une couche substrat rétreinte (20A), une couche de gaine rétreinte (14A) et un coeur de préforme (12A) issus desdites couches substrat tubulaire, de gaine tubulaire et de coeur tubulaire, respectivement, - et étirage à chaud de cette préforme rétreinte pour former ladite fibre finale, - ce procédé étant caractérisé par le fait qu'au moins ladite couche substrat rétreinte (20A) est revêtue d'une couche supplémentaire de préforme-(22A) constituée d'une silice supplémentaire non dopée -2650584 -7- ou dopée différemment que ladite silice de substrat de manière à présenter une température de ramollissement plus élevée que celle de cette couche substrat. 2/ Procédé selon la revendication 1, caractérisé par le fait que ledit tube substrat (2) est un tube composite comportant en outre une couche de maintien (18) entourant-ladite couche substrat (16) et constituée de ladite silice supplémentaire pour donner ultérieure- ment naissance à ladite couche supplémentaire de préforme. 3/ Procédé selon la-revendication l, caractérisé par le fait que le dopage de ladite silice de substrat (16) entraîne un abaissement d'indice de réfraction, par rapport à l'indice de réfraction de la silice pure, égal à au moins 80-% de l'abaissement d'indice de réfraction de ladite silice de gaine (8). 4/ Procédé selon la revendication 1, caractérisé par le fait que ledit matériau de dopage de-ladite silice de gaine (8} est le fluor, celui de ladite silice de substrat (16) étant le fluor.ou l'oxyde de beryllium, lesdites silices de coeur (10) et de maintien (18) étant sensiblement pures ou dopées à l'oxyde de beryllium Be203. / Procédé selon la revendication 2, caractérisé par le fait que l'épaisseur de ladite couche substrat (16) est comprise entre la moitié et cent vingt cinq fois celle de ladite couche de gaine (8). - 6/ Procédé selon la revendication 5, caractérisé par le fait que l'épaisseur de ladite couche de maintien (18) est comprise entre 10 et 1000 % de celle de ladite couche substrat (16). 7/ Procédé selon la revendication 1, caractérisé par le fait que lesdites opérations de dépôt de couches de gaine (8) et de-coeur (10) sont effectuées par des dépôts chimiques en phase vapeur. 8/ Fibre optique obtenue par le procédé selon la revendication 1 et comportant: - - un coeur (12) présentant un indice de réfraction haut, - une gaine optique (14)-présentant un indice de réfraction bas, - et une couche d'enrobage (20) entourant ladite gaine optique, - cette fibre étant caractérisée par le fait qu'elle comporte en outre, autour de ladite couche d'enrobage (20), une couche supplémen- taire de fibre (22) présentant un indice de réfraction haut, ladite couche d'enrobage (20) présentant un indice de réfraction bas.